(57)【要約】  下記の（Ａ）成分を主成分とし、下記の（Ｂ）および（Ｃ）成分を含有する水系ホース用ゴム組成物とする。これにより、低温圧縮永久歪み性に優れるとともに、引張強度等の機械的強度を損なうことなく、薄肉で軽量の水系ホースを作製することができる。（Ａ）エチレン含有量が５１〜６５重量％のエチレンプロピレンジエンゴム。（Ｂ）融点が４７〜１０４℃のエチレン−オクテン樹脂。（Ｃ）メルトフローレート（ＭＦＲ）が０．１４〜４０ｇ／１０分のポリエチレン。【特許請求の範囲】
【請求項１】
下記の（Ａ）成分を主成分とし、下記の（Ｂ）および（Ｃ）成分を含有することを特徴とする水系ホース用ゴム組成物。
（Ａ）エチレン含有量が５１〜６５重量％のエチレンプロピレンジエンゴム。
（Ｂ）融点が４７〜１０４℃のエチレン−オクテン樹脂。
（Ｃ）メルトフローレートが０．１４〜４０ｇ／１０分のポリエチレン。
【請求項２】
上記（Ｂ）成分を、上記（Ａ）成分１００重量部に対し１〜２０重量部の割合で含有する、請求項１記載の水系ホース用ゴム組成物。
【請求項３】
上記（Ｃ）成分を、上記（Ａ）成分１００重量部に対し１〜２０重量部の割合で含有する、請求項１または２記載の水系ホース用ゴム組成物。
【請求項４】
さらに、下記の（Ｄ）成分を、上記（Ａ）成分１００重量部に対し５〜１００重量部の割合で含有する、請求項１〜３のいずれか一項に記載の水系ホース用ゴム組成物。
（Ｄ）アロマ成分を有するオイル。
【請求項５】
さらに、下記の（Ｅ）成分を、上記（Ａ）成分１００重量部に対し３０〜１５０重量部の割合で含有する、請求項１〜４のいずれか一項に記載の水系ホース用ゴム組成物。
（Ｅ）カーボンブラック。
【請求項６】
単層ないし複数の層からなる水系ホースであって、請求項１〜５のいずれか一項に記載の水系ホース用ゴム組成物の架橋体からなる層を備えていることを特徴とする水系ホース。
【請求項７】
上記水系ホース用ゴム組成物の架橋体からなる層の厚みが２．５〜４．０ｍｍの範囲である、請求項６記載の水系ホース。
【請求項８】
上記水系ホースが、ラジエーターホース、ヒーターホースまたはドレーンホースである請求項６または７記載の水系ホース。
【発明の詳細な説明】
【技術分野】
【０００１】
本発明は、自動車等の車両において、エンジンとラジエーターとの接続に用いられるラジエーターホース等の水系ホースに使用される水系ホース用ゴム組成物、およびそれを用いて得られる水系ホースに関するものである。
【背景技術】
【０００２】
従来より、エンジンとラジエーターとの接続に用いられる、車両用のラジエーターホースの材料には、エチレンプロピレンジエンゴム（ＥＰＤＭ）等を主成分とし、これにカーボンブラック等の充填材を配合したゴム組成物が使用されている。【０００３】
近年、ラジエーターホースのような車両部品においては、部品の軽量化により車両全体の軽量化を達成し、燃費改善を達成することが求められている。その一環として、ラジエーターホースの２０％軽量化を達成することが目標とされ、（１）ゴム配合の低比重化、（２）ホースの厚みを従来の４．５ｍｍから３．０ｍｍ程度に薄肉化する、等の手法により上記目標を達成することが検討されている。【０００４】
ところで、本出願人は、エチレン−プロピレン系ゴムに、エチレン−オレフィン系樹脂を有機充填材として使用したゴムホース材料を提案している（特許文献１）。
このゴムホース材料は、ゴム本来の特性である伸びを損なうことなく、優れた機械的強度を得るために提案されたものであり、カーボンブラック等の充填材を増量して機械的強度を得ているわけではない。つまり、上記提案により、従来のようにカーボンブラック等の充填材を増量しなくとも、優れた機械的強度を得られることが見いだされている。
【先行技術文献】
【特許文献】
【０００５】
【特許文献１】特開２００５−１０６１８５号公報
【発明の概要】
【発明が解決しようとする課題】
【０００６】
しかしながら、上記（２）の、ホースの薄肉化を達成するには、通常のゴム配合よりも引張強度等の機械的強度をさらに向上させることが、ホースの形状保持性を確保するうえで要求される。このような課題を達成するには、たとえ特許文献１のように、エチレン−プロピレン系ゴムにエチレン−オレフィン系樹脂を有機充填材として使用した場合であっても、カーボンブラック等の充填材を増量する等して、引張強度等の機械的強度を高める必要がある。
また、上記の理由によりカーボンブラック等の充填材を増量すると、上記（１）の、ゴム配合の低比重化を達成することができず、ラジエーターホースの軽量化を達成することができないといった問題が再度浮上する。そのため、ゴムホース材料の軽量化と引張強度等の機械的強度とを両立させるには、現状の技術では限界があることから、未だ改善の余地がある。
また、ラジエーターホースのような水系ホースの用途においては、低温でのシール性が必要であることから低温圧縮永久歪み性が要求されるため、このことも検討する必要がある。【０００７】
本発明は、このような事情に鑑みなされたもので、低温圧縮永久歪み性に優れるとともに、引張強度等の機械的強度を損なうことなく、薄肉で軽量のホースを作製することができる、水系ホース用ゴム組成物およびそれを用いて得られる水系ホースを提供する。
【課題を解決するための手段】
【０００８】
本発明は、下記の（Ａ）成分を主成分とし、下記の（Ｂ）および（Ｃ）成分を含有する水系ホース用ゴム組成物を第一の要旨とする。
（Ａ）エチレン含有量が５１〜６５重量％のエチレンプロピレンジエンゴム。
（Ｂ）融点が４７〜１０４℃のエチレン−オクテン樹脂。
（Ｃ）メルトフローレート（ＭＦＲ）が０．１４〜４０ｇ／１０分のポリエチレン。【０００９】
また、本発明は、単層ないし複数の層からなる水系ホースであって、上記第一の要旨の水系ホース用ゴム組成物の架橋体からなる層を備えている水系ホースを第二の要旨とする。【００１０】
すなわち、本発明者らは、前記課題を解決するため鋭意研究を重ねた。その研究の過程で、本発明者らは、エチレン含有量が５１〜６５重量％のエチレンプロピレンジエンゴム（Ａ）を主成分とし、融点が４７〜１０４℃のエチレン−オクテン樹脂（Ｂ）を含有する水系ホース用ゴム組成物とすることにより、低温圧縮永久歪み性、グリーン強度、引張強度等に優れるようになることを突き止めた。しかしながら、ホースの薄肉化（３．２ｍｍ程度）を実現するための高い機械的強度を得るには、上記のようにエチレンプロピレンジエンゴムおよびエチレン−オクテン樹脂の種類を特定するだけでは限界があった。従来では、上記の問題を解決するため、先に述べたようにカーボンブラック等の充填材の高配合により引張強度等を高めようとしていたが、この方法では、目標とする、ラジエーターホースの２０％軽量化を達成することができないことから、本発明者らは、それ以外の方法で上記目標が達成できるよう各種実験を重ねた。その結果、上記特定のエチレンプロピレンジエンゴム（Ａ）および特定のエチレン−オクテン樹脂（Ｂ）とともに、メルトフローレート（ＭＦＲ）が０．１４〜４０ｇ／１０分のポリエチレン（Ｃ）を配合したところ、低比重を維持したまま、薄肉であっても高い引張強度等を示すことができることを突き止め、その結果、所期の目的が達成できることを見いだした。【００１１】
なお、上記のようになった理由は明らかではないが、次のように推察される。すなわち、上記特定のエチレンプロピレンジエンゴム（Ａ）および特定のエチレン−オクテン樹脂（Ｂ）は、双方の相溶性が高く、その混合物はグリーン強度に優れるものの、結晶性に乏しい。しかしながら、上記混合物にＭＦＲが０．１４〜４０ｇ／１０分のポリエチレン（Ｃ）を配合すると、上記ポリエチレン（Ｃ）が、通常のポリエチレンに比べて上記特定のエチレンプロピレンジエンゴム（Ａ）およびエチレン−オクテン樹脂（Ｂ）の混合物に混ざりやすく、さらに上記ポリエチレン（Ｃ）が上記混合物に対して潤滑剤的に作用するとともに、上記ポリエチレン（Ｃ）が直鎖状で結晶性が高いことから、上記水系ホース用ゴム組成物を薄肉に成形しても、所望の引張強度が得られる結果につながったと推察される。
【発明の効果】
【００１２】
以上のように、本発明の水系ホース用ゴム組成物は、エチレン含有量が５１〜６５重量％のエチレンプロピレンジエンゴム（Ａ）を主成分とし、融点が４７〜１０４℃のエチレン−オクテン樹脂（Ｂ）、およびメルトフローレート（ＭＦＲ）が０．１４〜４０ｇ／１０分のポリエチレン（Ｃ）を含有する。そのため、低温圧縮永久歪み性に優れるとともに、引張強度等の機械的強度を損なうことなく、薄肉で軽量のホースを作製することができる。【００１３】
特に、上記（Ｂ）成分を、上記（Ａ）成分１００重量部に対し１〜２０重量部の割合で含有すると、加工性を損なうことなく、より引張強度等の機械的強度に優れるようになる。【００１４】
また、上記（Ｃ）成分を、上記（Ａ）成分１００重量部に対し１〜２０重量部の割合で含有すると、加工性を損なうことなく、より引張強度等の機械的強度に優れるようになる。【００１５】
さらに、アロマ成分を有するオイル（Ｄ）を、上記（Ａ）成分１００重量部に対し５〜１００重量部の割合で含有すると、引張強度を高めつつ、加工性に優れるようになる。【００１６】
また、カーボンブラック（Ｅ）を、上記（Ａ）成分１００重量部に対し３０〜１５０重量部の割合で含有すると、本発明の水系ホース用ゴム組成物およびそれを用いて得られる水系ホースの軽量化を阻害することなく、効果的に引張強度等の機械的強度を高めることができる。【００１７】
そして、本発明の水系ホースは、単層ないし複数の層からなる水系ホースであって、上記水系ホース用ゴム組成物の架橋体からなる層を備えていることから、低温圧縮永久歪み性に優れるとともに、引張強度等の機械的強度を損なうことなく、薄肉で軽量のホースとすることができる。【００１８】
特に、上記水系ホース用ゴム組成物の架橋体からなる層の厚みが２．５〜４．０ｍｍの範囲であると、引張強度等の機械的強度を損なうことなく、より薄肉で軽量のホースとすることができる。【００１９】
そして、本発明の水系ホースは、上記のような作用効果を示すことから、ラジエーターホース、ヒーターホース、ドレーンホースとして、優れた性能を発揮することができる。
【図面の簡単な説明】
【００２０】
【図１】本発明に係る水系ホースの一例を示す構成図である。
【発明を実施するための形態】
【００２１】
つぎに、本発明の実施の形態について詳しく説明する。ただし、本発明は、この実施の形態に限られるものではない。
【００２２】
本発明の水系ホース用ゴム組成物（以下、単に「ゴム組成物」という場合もある。）は、エチレン含有量が５１〜６５重量％のエチレンプロピレンジエンゴム（ＥＰＤＭ）（Ａ）を主成分とし、融点が４７〜１０４℃のエチレン−オクテン樹脂（Ｂ）、およびメルトフローレート（ＭＦＲ）が０．１４〜４０ｇ／１０分のポリエチレン（Ｃ）を含有するものである。ここで「主成分」とは、上記ゴム組成物としての特性に大きな影響を与える成分のことであり、本発明においては、上記ゴム組成物に含まれるポリマー全体の５０重量％以上が、エチレン含有量が５１〜６５重量％のＥＰＤＭ（Ａ）であるものを示す。
また、本発明の水系ホースは、単層ないし複数の層からなる水系ホースであって、上記ゴム組成物の架橋体からなる層を備えている。上記水系ホースは、例えば、図１に示すように、上記ゴム組成物の架橋体からなるゴム内層１と、補強糸層２と、上記ゴム組成物の架橋体からなるゴム外層３がこの順で積層された３層構造のホースや、上記ゴム組成物の架橋体からなるゴム層の単層構造のホース等があげられる。
【００２３】
つぎに、上記ゴム組成物の各成分について説明する。
【００２４】
《エチレン含有量が５１〜６５重量％のＥＰＤＭ（Ａ）》
本発明のゴム組成物に用いられるエチレンプロピレンジエンゴム（ＥＰＤＭ）は、エチレン、プロピレンとともに、ジエン系モノマー（第３成分）が共重合されたものであり、低温圧縮永久歪み性、グリーン強度、引張強度等の観点から、そのエチレン含有量が５１〜６５重量％のものが用いられる。上記観点から、上記エチレン含有量は、好ましくは５３〜５８重量％の範囲である。なお、上記ジエン系モノマーとしては、具体的には、１，４−ペンタジエン、１，４−ヘキサジエン、１，５−ヘキサジエン、２，５−ジメチル−１，５−ヘキサジエン、１，４−オクタジエン、１，４−シクロヘキサジエン、シクロオクタジエン、ジシクロペンタジエン（ＤＣＰ）、５−エチリデン−２−ノルボルネン（ＥＮＢ）、５−ブチリデン−２−ノルボルネン、２−メタリル−５−ノルボルネン、２−イソプロペニル−５−ノルボルネン等があげられる。これらジエン系モノマーのなかでも、５−エチリデン−２−ノルボルネン（ＥＮＢ）が好ましい。
【００２５】
《融点が４７〜１０４℃のエチレン−オクテン樹脂（Ｂ）》
本発明のゴム組成物に用いられるエチレン−オクテン樹脂（Ｂ）には、エチレンと、オクテン−１とを共重合させたもの等であり、前記特定のＥＰＤＭ（Ａ）との相溶性や、引張強度等の機械的強度の観点から、その融点が４７〜１０４℃のものが用いられる。好ましくは、上記観点から、融点が７９〜１０２℃のエチレン−オクテン樹脂が用いられる。
【００２６】
そして、上記特定のエチレン−オクテン樹脂（Ｂ）の含有量は、前記特定のＥＰＤＭ（Ａ）１００重量部に対して、１〜２０重量部の範囲が好ましく、特に好ましくは５〜１５重量部の範囲である。すなわち、上記特定のエチレン−オクテン樹脂（Ｂ）が少なすぎると、前記特定のＥＰＤＭ（Ａ）との絡み合いによる未加硫強度の向上効果や、引張強度等の機械的強度の向上効果等が乏しく、逆に上記特定のエチレン−オクテン樹脂（Ｂ）が多すぎると、加工性が悪化する傾向がみられるからである。
【００２７】
《ＭＦＲが０．１４〜４０ｇ／１０分のポリエチレン（Ｃ）》
本発明のゴム組成物に用いられるポリエチレン（Ｃ）には、前記特定のＥＰＤＭ（Ａ）および特定のエチレン−オクテン樹脂（Ｂ）と混ざりやすく、薄肉のホースを製造しても優れた引張強度等が得られるようになる観点から、メルトフローレート（ＭＦＲ）が０．１４〜４０ｇ／１０分のものが用いられる。好ましくは、上記観点から、ＭＦＲが５〜２０ｇ／１０分のポリエチレンが用いられる。
【００２８】
なお、上記メルトフローレート（ＭＦＲ）は、ＪＩＳ  Ｋ  ７２１０に準拠して測定されるものであり、本発明においては、断りのない限り、温度１９０℃、荷重２．１６ｋｇにおけるメルトフローレート（ＭＦＲ）を意味する。メルトフローレート（ＭＦＲ）は、メルトインデックスと同義である。
【００２９】
そして、上記特定のポリエチレン（Ｃ）の含有量は、前記特定のＥＰＤＭ（Ａ）１００重量部に対して、１〜２０重量部の範囲が好ましく、特に好ましくは５〜１０重量部の範囲である。すなわち、上記特定のポリエチレン（Ｃ）が少なすぎると、所望の引張強度等の機械的強度が得られず、逆に上記特定のポリエチレン（Ｃ）が多すぎると、加工性が悪化する傾向がみられるからである。
【００３０】
《充填材》
なお、本発明のゴム組成物には、前記特定のＥＰＤＭ（Ａ）、前記特定のエチレン−オクテン樹脂（Ｂ）、および前記特定のポリエチレン（Ｃ）に加えて、必要に応じ、カーボンブラック、炭酸カルシウム、タルク等の充填材を、単独でもしくは二種以上併せて配合してもよいが、本発明においては、薄肉で軽量のホースを作製する観点から、その配合量を抑える必要がある。そのため、引張強度等の機械的強度が充分に得られているのであれば、本発明のゴム組成物中に上記充填材を配合しないことが望ましい。
【００３１】
上記充填材を配合するのであれば、なかでも、効果的に引張強度等の機械的強度を高めることができることから、カーボンブラックが好ましい。そして、本発明のゴム組成物中にカーボンブラックを配合する場合は、前記特定のＥＰＤＭ（Ａ）１００重量部に対し３０〜１５０重量部の割合で含有することが好ましく、より好ましくは５０〜１００重量部の範囲である。すなわち、このような割合でカーボンブラックを配合すると、本発明のゴム組成物およびそれを用いて得られる水系ホースの軽量化を阻害することなく、効果的に引張強度等の機械的強度を高めることができるからである。
【００３２】
また、本発明のゴム組成物には、前記特定のＥＰＤＭ（Ａ）、前記特定のエチレン−オクテン樹脂（Ｂ）、および前記特定のポリエチレン（Ｃ）に加えて、加硫剤、加硫促進剤、加硫助剤、プロセスオイル、共架橋剤、老化防止剤、増粘剤等を、必要に応じて適宜に配合しても差し支えない。これらは単独でもしくは二種以上併せて用いられる。
【００３３】
《加硫剤》
上記加硫剤としては、例えば、硫黄、過酸化物加硫剤（パーオキサイド加硫剤）等が、単独でもしくは併用される。このなかでも、貯蔵安定性、コストの点で、硫黄が好ましい。
【００３４】
上記過酸化物加硫剤としては、例えば、１，１−ビス（ｔ−ブチルパーオキシ）−３，３，５−トリメチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）シクロドデカン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）ブタン、ｎ−ブチル−４，４−ビス（ｔ−ブチルパーオキシ）バレレート等のパーオキシケタール類や、ジ−ｔ−ブチルパーオキサイド、ジクミルパーオキサイド、ｔ−ブチルクミルパーオキサイド、α，α’−ビス（ｔ−ブチルパーオキシ−ｍ−イソプロピル）ベンゼン、α，α’−ビス（ｔ−ブチルパーオキシ）ジイソプロピルベンゼン、２，５−ジメチル−２，５−ジ（ｔ−ブチルペルオキシ）ヘキサン、２，５−ジメチル−２，５−ビス（ｔ−ブチルパーオキシ）ヘキシン−３等のジアルキルパーオキサイド類や、アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、２，４−ジクロロベンゾイルパーオキサイド、ｍ−トリオイルパーオキサイド等のジアシルパーオキサイド類や、ｔ−ブチルパーオキシアセテート、ｔ−ブチルパーオキシイソブチレート、ｔ−ブチルパーオキシ−２−エチルヘキサノエート、ｔ−ブチルパーオキシラウリレート、ｔ−ブチルパーオキシベンゾエート、ジ−ｔ−ブチルパーオキシイソフタレート、２，５−ジメチル−２，５−ジ（ベンゾイルパーオキシ）ヘキサン、ｔ−ブチルパーオキシマレイン酸、ｔ−ブチルパーオキシイソプロピルカーボネート、クミルパーオキシオクテート等のパーオキシエステル類や、ｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド、１，１，３，３，−テトラメチルブチルパーオキサイド等のハイドロパーオキサイド類等があげられる。これらは単独でもしくは二種以上併せて用いられる。これらのなかでも、臭気の問題がない点で、２，５−ジメチル−２，５−ジ（ｔ−ブチルペルオキシ）ヘキサンが好適に用いられる。
【００３５】
上記加硫剤として硫黄を使用する場合、その含有量は、前記特定のＥＰＤＭ（Ａ）１００重量部に対して、０．３〜１５．０重量部の範囲が好まし、特に好ましくは０．５〜１．５重量部の範囲である。また、上記加硫剤として過酸化物加硫剤を使用する場合、その含有量は、前記特定のＥＰＤＭ（Ａ）１００重量部に対して、１．５〜２０．０重量部の範囲が好ましく、特に好ましくは５〜１０重量部の範囲である。すなわち、加硫剤の含有量が少なすぎると、加硫が不充分で、ホースの強度に劣り、逆に加硫剤の含有量が多すぎると、硬くなりすぎ、ホースの柔軟性に劣る傾向がみられる他、スコーチタイムが短くなり、加工性が悪化する傾向がみられるからである。
【００３６】
《加硫促進剤》
上記加硫促進剤としては、例えば、チアゾール系，スルフェンアミド系，チウラム系，アルデヒドアンモニア系，アルデヒドアミン系，グアニジン系，チオウレア系等の加硫促進剤があげられる。これらは単独でもしくは二種以上併せて用いられる。これらのなかでも、加硫反応性に優れる点で、スルフェンアミド系加硫促進剤が好ましい。
【００３７】
上記加硫促進剤の含有量は、前記特定のＥＰＤＭ（Ａ）１００重量部に対して、０．１〜１０．０重量部の範囲が好ましく、特に好ましくは０．５〜６．０重量部の範囲である。
【００３８】
上記チアゾール系加硫促進剤としては、例えば、ジベンゾチアジルジスルフィド（ＤＭ）、２−メルカプトベンゾチアゾール（Ｍ）、２−メルカプトベンゾチアゾールナトリウム塩（ＮａＭＢＴ）、２−メルカプトベンゾチアゾール亜鉛塩（ＺｎＭＢＴ）等があげられる。これらは単独でもしくは二種以上併せて用いられる。これらのなかでも、加硫反応性に優れる点で、ジベンゾチアジルジスルフィド（ＤＭ）、２−メルカプトベンゾチアゾール（Ｍ）が好ましい。
【００３９】
上記スルフェンアミド系加硫促進剤としては、例えば、Ｎ−オキシジエチレン−２−ベンゾチアゾリルスルフェンアミド（ＮＯＢＳ）、Ｎ−シクロヘキシル−２−ベンゾチアゾリルスルフェンアミド（ＣＭ）、Ｎ−ｔ−ブチル−２−ベンゾチアゾイルスルフェンアミド（ＢＢＳ）、Ｎ，Ｎ'−ジシクロヘキシル−２−ベンゾチアゾイルスルフェンアミド等があげられる。これらは単独でもしくは二種以上併せて用いられる。
【００４０】
上記チウラム系加硫促進剤としては、例えば、テトラメチルチウラムジスルフィド（ＴＴ）、テトラエチルチウラムジスルフィド（ＴＥＴ）、テトラブチルチウラムジスルフィド（ＴＢＴＤ）、テトラキス（２−エチルヘキシル）チウラムジスルフィド（ＴＯＴ）、テトラベンジルチウラムジスルフィド（ＴＢＺＴＤ）等があげられる。これらは単独でもしくは二種以上併せて用いられる。
【００４１】
《加硫助剤》
上記加硫助剤としては、例えば、亜鉛華（ＺｎＯ）、ステアリン酸、酸化マグネシウム等があげられる。これらは単独でもしくは二種以上併せて用いられる。
【００４２】
上記加硫助剤の含有量は、前記特定のＥＰＤＭ（Ａ）１００重量部に対して、１〜２５重量部の範囲が好ましく、特に好ましくは３〜１０重量部の範囲である。
【００４３】
《プロセスオイル》
上記プロセスオイルとしては、例えば、ナフテン系オイル、パラフィン系オイル、アロマ系オイル等があげられる。これらは単独でもしくは二種以上併せて用いられる。なかでも、引張強度、加工性に優れる点で、アロマ系オイル（アロマ成分を有するオイル）が好ましい。
【００４４】
上記アロマ系オイル（アロマ成分を有するオイル）の含有量は、引張強度を高めつつ、加工性に優れるようになる観点から、前記特定のＥＰＤＭ（Ａ）１００重量部に対して、５〜１００重量部の範囲が好ましく、より好ましくは２０〜９０重量部の範囲、さらに好ましくは４０〜６０重量部の範囲である。
【００４５】
《共架橋剤》
上記共架橋剤としては、例えば、ジビニルベンゼン、トリアリルイソシアヌレート（ＴＡＩＣ）が好適に用いられ、これらとともに、トリアリルシアヌレート、ダイアセトンジアクリルアミド、ポリエチレングリコールジアクリレート、ポリエチレングリコールジメタクリレート、トリメチロールプロパントリメタクリレート、トリメチロールプロパントリアクリレート、エチレングリコールジメタクリレート、トリエチレングリコールジメタクリレート、ジエチレングリコールジメタクリレート、ジイソプロペニルベンゼン、ｐ−キノンジオキシム、ｐ，ｐ−ジベンゾイルキノンジオキシム、フェニルマレイミド、アリルメタクリレート、Ｎ，Ｎ−ｍ−フェニレンビスマレイミド、ジアリルフタレート、テトラアリルオキシエタン、１，２−ポリブタジエン等があげられる。これらは単独でもしくは二種以上併せて用いられる。
【００４６】
上記共架橋剤の含有量は、前記特定のＥＰＤＭ（Ａ）１００重量部に対して、０．１〜１０．０重量部の範囲が好ましく、特に好ましくは０．５〜７．０重量部の範囲である。
【００４７】
《老化防止剤》
上記老化防止剤としては、例えば、カルバメート系，フェニレンジアミン系，フェノール系，ジフェニルアミン系，キノリン系等の老化防止剤や、ワックス類等があげられる。これらは単独でもしくは二種以上併せて用いられる。
【００４８】
上記老化防止剤の含有量は、前記特定のＥＰＤＭ（Ａ）１００重量部に対して、０．２〜２．０重量部の範囲が好ましく、特に好ましくは０．５〜１．０重量部の範囲である。
【００４９】
本発明のゴム組成物は、例えば、前記特定のＥＰＤＭ（Ａ）、前記特定のエチレン−オクテン樹脂（Ｂ）、および前記特定のポリエチレン（Ｃ）を配合するとともに、必要に応じて、アロマ系オイル（Ｄ）、カーボンブラック（Ｅ）等の充填材、加硫剤、プロセスオイル、加硫促進剤等を配合し、これらをニーダー，バンバリーミキサー，ロール等の混練機を用いて混練することにより、調製することができる。
【００５０】
本発明の水系ホースは、上記のようにして調製されたゴム組成物を用い、例えば、つぎのようにして作製することができる。すなわち、上記のようにして調製したゴム組成物を押し出し成形して、未加硫ホースを作製する。なお、ストレート形状のマンドル上にゴム組成物を押し出し成形して、未加硫ホースを作製することも可能である。
また、図１のホースのように、ゴム内層１とゴム外層３との間に補強糸層２を設けるような層構成とする場合、上記ゴム組成物の未加硫ホースの外周面に対して、所定の引揃数および打込数で、補強糸をブレード編み等して補強糸層２を形成し、その後、必要に応じ、接着剤を、ディッピング法，スプレー法，ロールコート法，刷毛塗り等の方法により上記補強糸層２上に塗工し、その塗工面の上（ないし補強糸層２上）に、上記ゴム組成物を押出成形し、未加硫のゴム層を形成する。
このようにして得られた未加硫状態のホース（ないしホース構造体）に、マンドレルを内挿し、所定の条件（１４０〜１６０℃×３０〜６０分）で加硫した後、マンドルを引き抜くことにより、目的とする水系ホースを作製することができる。なお、上記マンドレルに所定の曲がり管形状を有するものを使用することにより、上記水系ホースを所望の曲がり管形状に形成することもできる。
【００５１】
このようにして得られる本発明の水系ホースは、上記ゴム組成物の架橋体からなる層を備えていることから、低温圧縮永久歪み性に優れるとともに、引張強度等の機械的強度を損なうことなく、薄肉で軽量のホースとすることができる。上記水系ホースの内径は、７．５〜４５ｍｍの範囲であることが好ましい。また、上記水系ホースは、従来の厚肉（厚み５ｍｍ程度）ホースに比べて薄肉であることが特徴であり、厚みは２．５〜４．０ｍｍの範囲が好ましく、特に好ましくは３．０〜３．２ｍｍの範囲である。すなわち、このような厚みにすると、引張強度等の機械的強度を損なうことなく、より薄肉で軽量のホースとすることができるからである。
【００５２】
そして、本発明の水系ホースは、上記のような作用効果を示すことから、ラジエーターホース、ヒーターホース、ドレーンホース等の水系ホースとして、優れた性能を発揮することができる。なお、図１に示す水系ホースにおいて、本発明のゴム組成物は、ゴム内層１およびゴム外層３のいずれにも使用することができるが、いずれか一方に使用してもよい。
【実施例】
【００５３】
つぎに、実施例について比較例と併せて説明する。ただし、本発明はこれら実施例に限定されるものではない。【００５４】
まず、実施例および比較例に先立ち、下記に示す材料を準備した。【００５５】
［ＥＰＤＭ（ｉ）］
エチレン含有量５６（重量％）のＥＰＤＭ（エスプレン５０２、住友化学社製）
［ＥＰＤＭ（ii）］
エチレン含有量６５（重量％）のＥＰＤＭ（エスプレン５１２Ｆ、住友化学社製）
［ＥＰＤＭ（iii）］
エチレン含有量５１（重量％）のＥＰＤＭ（エスプレン５３２、住友化学社製）
［ＥＰＤＭ（iv）］
エチレン含有量７０（重量％）のＥＰＤＭ（ＮＯＲＤＥＬ  ＩＰ４７７０Ｒ、ダウ・ケミカル社製）
［ＥＰＤＭ（ｖ）］
エチレン含有量４１（重量％）のＥＰＤＭ（三井ＥＰＴ９０９０Ｍ、三井化学社製）【００５６】
［エチレンオクテン（ｉ）］
融点９９（℃）のエチレン−オクテン樹脂（エンゲージ８４８０、ダウ・ケミカル社製）
［エチレンオクテン（ii）］
融点１０４（℃）のエチレン−オクテン樹脂（エンゲージ８５４０、ダウ・ケミカル社製）
［エチレンオクテン（iii）］
融点４７（℃）のエチレン−オクテン樹脂（エンゲージ８１８０、ダウ・ケミカル社製）
［エチレンオクテン（iv）］
融点３４（℃）のエチレン−オクテン樹脂（エンゲージ７４６７、ダウ・ケミカル社製）
［エチレンオクテン（ｖ）］
融点１１８（℃）のエチレン−オクテン樹脂（エンゲージＸＬＴ８６７７、ダウ・ケミカル社製）【００５７】
［ポリエチレン（ｉ）］
ＭＦＲ１２（ｇ／１０分）のポリエチレン（ノバテックＨＤ  ＨＪ５８０Ｎ、日本ポリプロ社製）
［ポリエチレン（ii）］
ＭＦＲ４０（ｇ／１０分）のポリエチレン（ノバテックＨＤ  ＨＪ５９０Ｎ、日本ポリプロ社製）
［ポリエチレン（iii）］
ＭＦＲ０．１４（ｇ／１０分）のポリエチレン（ノバテックＨＤ  ＨＥ４２１、日本ポリプロ社製）
［ポリエチレン（iv）］
ＭＦＲ５０（ｇ／１０分）のポリエチレン（ノバテックＬＬ  ＵＪ７９０、日本ポリプロ社製）
［ポリエチレン（ｖ）］
ＭＦＲ０．０５（ｇ／１０分）のポリエチレン（ノバテックＨＤ  ＨＦ３１３、日本ポリプロ社製）【００５８】
〔実施例１〜１１、比較例１〜７〕
ＥＰＤＭ、エチレンオクテン（エチレン−オクテン樹脂）、ポリエチレンとして、後記の表１および表２に示す種類のものを、後記の表１および表２に示す割合で配合し、さらに、ルナックＳ−７０Ｖ（花王社製）１重量部と、酸化亜鉛２種（三井金属鉱業社製）３重量部と、シーストＧ１１６ＨＭ（東海カーボン社製）７０重量部と、サンパー２２８０（日本サン石油社製）５０重量部と、サンセラーＴＥＴ−Ｇ（三新化学工業社製）１重量部と、サンセラーＣＺ−Ｇ（三新化学工業社製）１重量部と、ノクセラーＤＭ−Ｐ（大内新興化学工業社製）１重量部と、ノクセラーＴＲＡ（大内新興化学工業社製）１重量部と、サルファックスＴ−１０（鶴見化学工業社製）１重量部とを配合し、バンバリーミキサーおよびロールを用いて混練して、ゴム組成物を調製した。【００５９】
このようにして得られた実施例および比較例のゴム組成物を用いて、下記の基準に従い、各特性の評価を行った。これらの結果を、後記の表１および表２に併せて示した。【００６０】
〔比重〕
各ゴム組成物の比重を、ＪＩＳ  Ｋ  ６２２０に準じて測定した。
評価は、比重が１．１２以下であれば、低比重であり、ラジエーターホースを軽量化することができるものと判断する。【００６１】
〔引張強度〕
各ゴム組成物を１６０℃で２０分間プレス加硫して、厚み２ｍｍの加硫ゴムシートを作製した。ついで、ＪＩＳ５号ダンベルを打ち抜き、ＪＩＳ  Ｋ  ６２５１に準じて、引張強度（ＴＳ）を評価した。
〈評価〉
◎：１４．０ＭＰａ以上のもの
○：１２．０ＭＰａ以上１４．０ＭＰａ未満のもの
×：１２．０ＭＰａ未満のもの【００６２】
〔低温圧縮永久歪〕
各ゴム組成物を１６０℃で２０分間プレス加硫して、厚み１２．５ｍｍの加硫ゴムシートを作製した。ついで、この加硫ゴムシートについて、ＪＩＳ  Ｋ  ６２６２に準拠した低温での圧縮永久歪み試験を行った。すなわち、加硫ゴムシートを圧縮率２５％で圧縮し、その状態で−２５℃環境下に２４時間放置した後、上記圧縮を解放し、室温（２５℃）下で３０分経過した後の加硫ゴムシートの厚みを測定して、圧縮永久歪み（％）を算出し、その値で、下記の基準で低温圧縮永久歪み性を評価した。
〈評価〉
◎：７０％未満のもの
○：７０％以上８５％未満のもの
×：８５％以上のもの【００６３】
【表１】
2019107415.tif 000002
【００６４】
【表２】
2019107415.tif 000003
【００６５】
上記表の結果より、実施例のゴム組成物は、いずれも、比重が小さく、引張強度、低温圧縮永久歪み特性が良好であることから、目的とする、薄肉で軽量のホースを製造するための材料として良好であると判断される。【００６６】
これに対して、比較例１のゴム組成物は、使用するＥＰＤＭのエチレン含有量が多過ぎ、低温圧縮永久歪み特性に劣る結果となり、比較例２のゴム組成物は、使用するＥＰＤＭのエチレン含有量が少な過ぎ、引張強度に劣る結果となった。比較例３のゴム組成物は、使用するエチレン−オクテン樹脂の融点が低過ぎ、引張強度に劣る結果となり、比較例４のゴム組成物は、使用するエチレン−オクテン樹脂の融点が高過ぎ、同様に引張強度に劣る結果となった。比較例５のゴム組成物は、使用するポリエチレンのＭＦＲが高過ぎ、加工性に劣る結果となった。そのため、比較例５では、各特性を測定・評価することができなかった。比較例６のゴム組成物は、使用するポリエチレンのＭＦＲが低過ぎ、引張強度に劣る結果となった。比較例７のゴム組成物は、エチレン−オクテン樹脂を含有しておらず、引張強度に劣る結果となった。【００６７】
なお、上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【００６８】
本発明の水系ホース用ゴム組成物は、例えば、ラジエーターホース、ヒーターホース、ドレーンホース等の水系ホース用のゴム組成物として使用することができる。そして、上記水系ホースは、自動車用のみならず、その他の輸送機械（飛行機，フォークリフト，ショベルカー，クレーン等の産業用輸送車両、鉄道車両等）や自動販売機等にも好ましく用いられる。
【符号の説明】
【００６９】
１  ゴム内層
２  補強糸層
３  ゴム外層
【図１】
2019107415.tif 000004
【国際調査報告】
2019107415.tif 000005
2019107415.tif 000006
2019107415.tif 000007
2019107415.tif 000008